(57)【特許請求の範囲】
【請求項１】
液化ガスタンクの底部に積層された泡ガラスの層間に配置されるキャッピング材であって、
セラミック繊維と、有機バインダーと、無機バインダーとを含み、
厚さ方向における表面側の前記有機バインダーの含有量は、厚さ方向における中央部の前記有機バインダーの含有量よりも大きく、かつ、
厚さ方向における中央部の前記無機バインダーの含有量は、厚さ方向における表面側の前記無機バインダーの含有量よりも大きい、液化ガスタンク断熱材用キャッピング材。
【請求項２】
前記セラミック繊維は、アルミナ繊維、シリカ繊維、アルミナーシリカ繊維、ムライト繊維、生体溶解性繊維およびガラス繊維からなる群より選択される少なくとも１種である、請求項１に記載の液化ガスタンク断熱材用キャッピング材。
【請求項３】
前記有機バインダーは、エポキシ樹脂、アクリル樹脂、ゴム系樹脂およびスチレン系樹脂からなる群より選択される少なくとも１種である、請求項１または２に記載の液化ガスタンク断熱材用キャッピング材。
【請求項４】
前記無機バインダーは、アルミナゾルおよび／またはシリカゾルである、請求項１〜３のいずれか一つに記載の液化ガスタンク断熱材用キャッピング材。
【請求項５】
前記有機バインダーは、前記セラミック繊維の少なくとも一部を覆い、かつ、
前記無機バインダーは、前記セラミック繊維同士の交点の少なくとも一部に存在する、請求項１〜４のいずれか一つに記載の液化ガスタンク断熱材用キャッピング材。
【発明の詳細な説明】
【技術分野】
【０００１】
本発明は、液化ガスタンクに使用される泡ガラスを保護するためのキャッピング材に関する。
【背景技術】
【０００２】
従来、液化ガス等を貯蔵する液化ガスタンクの底部には、該液化ガスタンクを低温に保つため、泡ガラスが２〜５段積層されている。泡ガラスの層間には、泡ガラス同士が接触して、該泡ガラスが破壊されることを防ぐため、キャッピング材が使用されている。
【０００３】
このようなキャッピング材として、例えば、特許文献１には、液化ガスタンクの保冷効果をより高めるため、セラミックス繊維等の繊維基材にエアロゲル（例えば、シリカエアロゲル、アルミナエアロゲル等）が充填された繊維体を用いたキャッピング材が開示されている。また、非特許文献１には、繊維基材に少量の有機バインダーを加えた「ファインレックス（登録商標）１３００ペーパー」が、キャッピング材として用いられることが開示されている。
【先行技術文献】
【特許文献】
【０００４】
【特許文献１】特開２０１１−１２７６２４号公報
【非特許文献】
【０００５】
【非特許文献１】ニチアス技術時報  ２０１３  Ｎｏ．４
【発明の概要】
【発明が解決しようとする課題】
【０００６】
しかしながら、泡ガラスの層間に、従来のキャッピング材が配置された積層体では、液化ガスタンク内に投入される液化ガスの荷重により、泡ガラスが破壊される場合があった。このような泡ガラスの破壊は、主にキャッピング材との界面付近で観察された。すなわち、泡ガラスの破壊には、キャッピング材が影響していると考えられる。
【０００７】
本発明は、上記現状に鑑みてなされたものであり、泡ガラスの層間に使用した際、泡ガラスの破壊を防止可能な液化ガスタンク断熱材用キャッピング材を提供することを目的とする。
【課題を解決するための手段】
【０００８】
本発明者らは、泡ガラスの層間に、従来のキャッピング材を配置した積層体を用いて、液化ガスの荷重により泡ガラスが破壊される原因について、検討を行った。その結果、泡ガラスには、割裂および座屈の２つの形態の破壊が観察された。割裂とは、泡ガラスが、キャッピング材との界面から、泡ガラスの内部に向かって裂ける破壊である。割裂は、キャッピング材を介して隣り合う泡ガラスにおいて、泡ガラス表面の大きな突起同士が、キャッピング材を貫通して接触することにより起きると考えられる。また、座屈とは、泡ガラスが、キャッピング材との界面で潰される破壊である。座屈は、泡ガラス表面の小さな突起が、キャッピング材と接触することにより起きると考えられる。
【０００９】
本発明の一実施形態に係る液化ガスタンク断熱材用キャッピング材は、液化ガスタンクの底部に積層された泡ガラスの層間に配置されるキャッピング材であって、セラミック繊維と、有機バインダーと、無機バインダーとを含み、厚さ方向における表面側の上記有機バインダーの含有量は、厚さ方向における中央部の上記有機バインダーの含有量よりも大きく、かつ、厚さ方向における中央部の上記無機バインダーの含有量は、厚さ方向における表面側の上記無機バインダーの含有量よりも大きい（第１の構成）。
【００１０】
上記第１の構成に係る液化ガスタンク断熱材用キャッピング材において、厚さ方向における表面側の有機バインダーの含有量が、厚さ方向における中央部の有機バインダーの含有量よりも大きい場合、キャッピング材の上記表面側にやわらかさが発現する。そのため、キャッピング材は、泡ガラスとの接触部分において、上記表面側が泡ガラス表面の小さな突起の形状に追従した形状に変化することで、該小さな突起を潰さずに保護する。その結果、キャッピング材と上記小さな突起とが接触することにより生じる泡ガラスの座屈の発生を抑制することができる。
【００１１】
また、上記第１の構成に係る液化ガスタンク断熱材用キャッピング材において、厚さ方向における中央部の無機バインダーの含有量が、厚さ方向における表面側の無機バインダーの含有量よりも大きい場合、キャッピング材の上記中央部の強度および靭性が高くなる。そのため、泡ガラス表面の大きな突起は、キャッピング材の上記中央部を貫通しにくくなる。よって、キャッピング材を挟んで隣り合う泡ガラス表面の大きな突起同士は、接触しにくくなる。その結果、上記大きな突起同士が接触することにより生じる泡ガラスの割裂の発生を抑制することができる。
【００１２】
したがって、上記第１の構成に係る液化ガスタンク断熱材用キャッピング材は、上記表面側がやわらかく、かつ、上記中央部が高い強度および靭性を有する。その結果、泡ガラスの割裂および座屈の両方の発生を抑制することができる。
【００１３】
上記第１の構成において、上記セラミック繊維は、アルミナ繊維、シリカ繊維、アルミナーシリカ繊維、ムライト繊維、生体溶解性繊維およびガラス繊維からなる群より選択される少なくとも１種である（第２の構成）。
【００１４】
セラミック繊維としてこのような繊維を用いることにより、全体的に強度の高いキャッピング材が得られる。また、セラミック繊維としてこのような繊維を用いることにより、有機バインダーおよび無機バインダーを好適に付着させることができる。
【００１５】
上記第１または第２の構成において、上記有機バインダーは、エポキシ樹脂、アクリル樹脂、ゴム系樹脂およびスチレン系樹脂からなる群より選択される少なくとも１種である（第３の構成）。
【００１６】
有機バインダーがこのような樹脂であることにより、キャッピング材の上記表面側は、よりやわらかくなる。そのため、キャッピング材は、泡ガラスとの接触部分において、上記表面側が泡ガラス表面の小さな突起の形状により追従した形状に変化することで、該小さな突起を潰さずに保護する。その結果、該キャッピング材と上記小さな突起とが接触することにより生じる泡ガラスの座屈の発生をより抑制することができる。
【００１７】
上記第１〜第３の構成のうちいずれか一つの構成において、上記無機バインダーは、アルミナゾルおよび／またはシリカゾルである（第４の構成）。
【００１８】
無機バインダーがアルミナゾルおよび／またはシリカゾルであることにより、キャッピング材の上記中央部の強度および靭性が高くなる。そのため、泡ガラス表面の大きな突起は、キャッピング材の上記中央部をより貫通しにくくなる。その結果、上記大きな突起同士が接触することにより生じる泡ガラスの割裂の発生をより抑制することができる。
【００１９】
上記第１〜第４の構成のうちいずれか一つの構成において、上記有機バインダーは、上記セラミック繊維の少なくとも一部を覆い、かつ、上記無機バインダーは、上記セラミック繊維同士の交点の少なくとも一部に存在する（第５の構成）。
【００２０】
有機バインダーがこのような構成を有することにより、外部応力に対して、セラミック繊維がより柔軟になる。よって、キャッピング材は、よりやわらかくなる。また、無機バインダーがこのような構成を有することにより、外部応力に対して、セラミック繊維同士の結合力が向上する。よって、キャッピング材は、より高い強度および靭性を有する。したがって、有機バインダーと無機バインダーとがこのような構成を有することにより、やわらかく、かつ、高い強度および靭性を有するキャッピング材が得られる。
【発明の効果】
【００２１】
本発明の一実施形態に係る液化ガスタンク断熱材用キャッピング材は、有機バインダーおよび無機バインダーを所定の分布で含むことにより、やわらかく、かつ、高い強度および靭性を有する。そのため、このキャッピング材を泡ガラスの層間に使用した際、該泡ガラスの割裂および座屈の両方の発生を抑制することができる。
【図面の簡単な説明】
【００２２】
【図１】図１は、本実施形態に係る液化ガスタンク断熱材用キャッピング材を、液化ガスタンクの底部に積層された泡ガラスの層間に配置した状態を示す、液化ガスタンク２の断面図である。
【図２】図２は、図１に示す液化ガスタンク２の底部の一部を拡大して示す拡大断面図である。
【発明を実施するための形態】
【００２３】
以下、本発明の実施形態（以下、本実施形態ともいう）について、図面を参照しながら説明する。なお、各図中の構成部材の寸法は、実際の構成部材の寸法および各構成部材の寸法比率等を忠実に表したものではない。
【００２４】
１．液化ガスタンク断熱材用キャッピング材
図１は、本実施形態に係る液化ガスタンク断熱材用キャッピング材１を、液化ガスタンク２の底部に積層された泡ガラス３の層間に配置した状態を示す、液化ガスタンク２の断面図である。また、図２は、図１に示す液化ガスタンク２の底部の一部を拡大して示す拡大断面図である。
【００２５】
液化ガスタンク２の内部には、液化ガス４を貯蔵することができる。液化ガス４としては、例えば、液化天然ガス、液化石油ガス等が挙げられる。
【００２６】
図１に示すように、液化ガスタンク２の底部には、該液化ガスタンク２を低温に保つため、泡ガラス３が積層されている。泡ガラス３としては、例えば、ＦＯＡＭＧＬＡＳ（登録商標）（Ｐｉｔｔｓｂｕｒｇｈ  Ｃｏｒｎｉｎｇ社製）、Ｃｅｌｌｕｌａｒ  Ｇｌａｓｓ（Ｚｈｅｊｉａｎｇ  Ｚｈｅｎｓｈｅｎ  Ｉｎｓｕｌａｔｉｏｎ  Ｔｅｃｈｎｏｌｏｇｙ社製）等を用いることができる。
【００２７】
図２に示すように、泡ガラス３は、その表面に、厚さ方向の長さが２ｍｍ未満の小さな突起３１と、厚さ方向の長さが２ｍｍ以上の大きな突起３２とを有する。小さな突起３１とは、泡ガラス３を切断した際に、泡ガラス３の気孔５が切断されることにより、切断された気孔５同士の間に位置する部分をいう。また、大きな突起３２とは、泡ガラス３を切断した際に形成されるバリのことをいう。なお、厚さ方向とは、図２中にＹで示す方向をいう。
【００２８】
図１および図２に示すように、泡ガラス３の層間には、液化ガスタンク断熱材用キャッピング材１が配置されている。以下、液化ガスタンク断熱材用キャッピング材１について、詳しく説明する。
【００２９】
本実施形態に係る液化ガスタンク断熱材用キャッピング材１は、セラミック繊維と、有機バインダーと、無機バインダーとを含む。
【００３０】
セラミック繊維としては、アルミナ繊維、シリカ繊維、アルミナーシリカ繊維、ムライト繊維、生体溶解性繊維およびガラス繊維からなる群より選択される少なくとも１種であることが好ましい。これらの中でも、アルミナ繊維、シリカ繊維、および、アルミナーシリカ繊維であることがより好ましい。これらは単独で用いてもよいし、２種以上を併用してもよい。
【００３１】
有機バインダーとしては、エポキシ樹脂、アクリル樹脂、ゴム系樹脂およびスチレン系樹脂からなる群より選択される少なくとも１種であることが好ましい。これらの中でも、アクリル樹脂およびゴム系樹脂であることがより好ましく、アクリル酸エステル、アクリルゴム、アクリロニトリル−ブタジエンゴム、および、スチレン−ブタジエンゴムであることがさらに好ましい。これらは単独で用いてもよいし、２種以上を併用してもよい。
【００３２】
無機バインダーとしては、アルミナゾルおよび／またはシリカゾルであることが好ましい。これらの中でも、コロイダルアルミナおよびコロイダルシリカであることがより好ましい。これらは単独で用いてもよいし、２種以上を併用してもよい。
【００３３】
液化ガスタンク断熱材用キャッピング材１において、厚さ方向における表面側１１の有機バインダーの含有量は、厚さ方向における中央部１２の有機バインダーの含有量よりも大きい。そのため、キャッピング材１の表面側１１には、やわらかさが発現する。
【００３４】
また、液化ガスタンク断熱材用キャッピング材１において、厚さ方向における中央部１２の無機バインダーの含有量は、厚さ方向における表面側１１の無機バインダーの含有量よりも大きい。そのため、キャッピング材１の中央部１２は、強度および靭性が高くなる。
【００３５】
なお、厚さ方向における表面側１１とは、キャッピング材１を厚さ方向に均等に３分割した際、泡ガラス３側に位置する領域をいう。また、厚さ方向における中央部１２とは、キャッピング材１を厚さ方向に均等に３分割した際、中央に位置する領域をいう。以下についても、同様である。
【００３６】
セラミック繊維１００重量部に対する有機バインダーの含有量は、２〜１５重量部であることが好ましい。有機バインダーの含有量が２重量部未満であると、キャッピング材のやわらかさが充分でないため、キャッピング材と泡ガラス表面の小さな突起とが接触して、泡ガラスの座屈が生じる場合がある。一方、有機バインダーの含有量が１５重量部を超えると、キャッピング材の樹脂質性が増加し、断熱特性が低下する場合がある。有機バインダーの含有量は、７重量部以上であることがより好ましく、１３重量部以下であることがより好ましい。
【００３７】
また、セラミック繊維１００重量部に対する無機バインダーの含有量は、２〜１５重量部であることが好ましい。無機バインダーの含有量が２重量部未満であると、キャッピング材の強度および靭性が充分でないため、泡ガラス表面の大きな突起同士がキャッピング材を貫通して接触することにより、泡ガラスの割裂が生じる場合がある。一方、無機バインダーの含有量が１５重量部を超えると、キャッピング材はより硬くなり、柔軟性を失うため、曲げ強度が低くなる場合がある。無機バインダーの含有量は、７重量部以上であることがより好ましく、１３重量部以下であることがより好ましい。
【００３８】
キャッピング材１に含まれる有機バインダーは、セラミック繊維の少なくとも一部を覆うように存在していることが好ましく、セラミック繊維の全てを覆うように存在していることがより好ましい。また、キャッピング材１に含まれる無機バインダーは、セラミック繊維同士の交点の少なくとも一部に存在することが好ましく、セラミック繊維同士の全ての交点に存在することがより好ましい。このような状態は、例えば、透過型電子顕微鏡（ＴＥＭ）、走査型電子顕微鏡（ＳＥＭ）等により観察することができる。
【００３９】
２．液化ガスタンク断熱材用キャッピング材の製造方法
次に、本発明の実施形態に係る液化ガスタンク断熱材用キャッピング材１の製造方法の一例について説明する。
【００４０】
まず、水８０００〜１２０００重量部を入れた槽に、開繊された無機繊維１００重量部を添加し、１〜５分程度攪拌する。次に、この液体に、有機バインダーを２〜１５重量部添加し、１〜５分程度攪拌する。さらに、この液体に、無機バインダーを２〜１５重量部添加し、１〜５分程度攪拌して、スラリーを調製する。なお、有機バインダーおよび無機バインダーは、同時に添加してもよい。
【００４１】
無機繊維、有機バインダーおよび無機バインダーとしては、上述のものを用いることができる。
【００４２】
次に、得られたスラリーを所望の形状の成型器に投入し、脱水成形を行い、シート状の成形体を作製する。通常の場合、成型器の底部には、ろ過用金網（メッシュ寸法：６５メッシュ）が設けられており、成形器内に投入されたスラリー中の水分は、このろ過用金網を通り排出される。したがって、このような成型器を使用することにより、凝集体を含むスラリーの成形および脱水を同時に行うことができる。また、必要に応じて、サクションポンプ、真空ポンプ等を使用して、成型器の下側から、ろ過用メッシュを介して、水分を強制吸引してもよい。
【００４３】
次に、得られた成形体を成型器から取り出し、プレス器等を用いて、厚さが０．３〜０．５倍程度となるように圧縮する。
【００４４】
さらに、上記圧縮と同時に、例えば９０〜１５０℃の熱板を成形体の両面に押し当てることで、成形体を乾燥させる。具体的には、熱板を、片面ずつ交互に、成形体に押し当てる。熱板を成形体の一方の面に押し付けると、有機バインダーおよび無機バインダーは、熱板を押し付けた面とは反対側の面に向かって移動する。その際、有機バインダーは移動しやすいが、無機バインダーは無機繊維に固定されて移動しにくくなる。したがって、熱板を、片面ずつ、交互に成形体に押し当てることにより、移動しやすい有機バインダーは成形体の表面側に多く存在し、移動しにくい無機バインダーは成形体の中央部に多く存在することになる。これにより、表面側１１の有機バインダーの含有量が、中央部１２の有機バインダーの含有量よりも大きく、かつ、中央部１２の無機バインダーの含有量が、表面側１１の無機バインダーの含有量よりも大きいキャッピング材１を製造することができる。
【００４５】
以上の工程によって、本実施形態に係る液化ガスタンク断熱材用キャッピング材１を製造することができる。キャッピング材１は、液化ガス等を貯蔵する液化ガスタンクの底部において、泡ガラスを保護するためのキャッピング材として、好適に用いることができる。
【００４６】
３．作用効果
以下、本発明の実施形態に係る液化ガスタンク断熱材用キャッピング材１の作用効果について列挙する。
【００４７】
（１）本発明の実施形態に係る液化ガスタンク断熱材用キャッピング材１は、表面側１１の有機バインダーの含有量が、中央部１２の有機バインダーの含有量よりも大きいため、キャッピング材１の表面側１１にやわらかさが発現する。そのため、キャッピング材１は、泡ガラスとの接触部分において、表面側１１が泡ガラス３表面の小さな突起３１の形状に追従した形状に変化することで、該小さな突起３１を潰さずに保護する。その結果、キャッピング材１と上記小さな突起３１とが接触することにより生じる泡ガラス３の座屈の発生を抑制することができる。
【００４８】
また、本発明の実施形態に係る液化ガスタンク断熱材用キャッピング材１は、中央部１２の無機バインダーの含有量が、表面側１１の無機バインダーの含有量よりも大きいため、キャッピング材１の中央部１２の強度および靭性が高くなる。そのため、泡ガラス３表面の大きな突起３２は、キャッピング材１の中央部１２を貫通しにくくなる。よって、キャッピング材１を挟んで隣り合う泡ガラス３表面の大きな突起３２同士は、接触しにくくなる。その結果、大きな突起３２同士が接触することにより生じる泡ガラス３の割裂の発生を抑制することができる。
【００４９】
したがって、本発明の実施形態に係る液化ガスタンク断熱材用キャッピング材１は、表面側１１がやわらかく、かつ、中央部１２が高い強度および靭性を有する。その結果、泡ガラス３の割裂および座屈の両方の発生を抑制することができる。
【００５０】
（２）本発明の実施形態に係る液化ガスタンク断熱材用キャッピング材１は、セラミック繊維が、アルミナ繊維、シリカ繊維、アルミナーシリカ繊維、ムライト繊維、生体溶解性繊維およびガラス繊維からなる群より選択される少なくとも１種である。セラミック繊維としてこのような繊維を用いることにより、全体的に強度の高いキャッピング材１が得られる。また、セラミック繊維としてこのような繊維を用いることにより、有機バインダーおよび無機バインダーを好適に付着させることができる。
【００５１】
（３）本発明の実施形態に係る液化ガスタンク断熱材用キャッピング材１は、有機バインダーが、エポキシ樹脂、アクリル樹脂、ゴム系樹脂およびスチレン系樹脂からなる群より選択される少なくとも１種である。有機バインダーがこのような樹脂であることにより、キャッピング材１の表面側１１は、よりやわらかくなる。そのため、キャッピング材１は、泡ガラスとの接触部分において、表面側１１が泡ガラス３表面の小さな突起３１の形状により追従した形状に変化することで、該小さな突起３１を潰さずに保護する。その結果、該キャッピング材１と小さな突起３１とが接触することにより生じる泡ガラス３の座屈の発生をより抑制することができる。
【００５２】
（４）本発明の実施形態に係る液化ガスタンク断熱材用キャッピング材１は、無機バインダーが、アルミナゾルおよび／またはシリカゾルである。無機バインダーがアルミナゾルおよび／またはシリカゾルであることにより、キャッピング材１の中央部１２の強度および靭性が高くなる。そのため、泡ガラス３表面の大きな突起３２は、キャッピング材１の中央部１２をより貫通しにくくなる。その結果、大きな突起３２同士が接触することにより生じる泡ガラス３の割裂の発生をより抑制することができる。
【００５３】
（５）本発明の実施形態に係る液化ガスタンク断熱材用キャッピング材１は、有機バインダーが、セラミック繊維の少なくとも一部を覆い、かつ、無機バインダーは、セラミック繊維同士の交点の少なくとも一部に存在する。有機バインダーがこのような構成を有することにより、外部応力に対して、セラミック繊維がよりに柔軟になる。よって、キャッピング材１は、よりやわらかくなる。また、無機バインダーがこのような構成を有することにより、外部応力に対して、セラミック繊維１同士の結合力が向上する。よって、キャッピング材１は、より高い強度および靭性を有する。したがって、有機バインダーと無機バインダーとがこのような構成を有することにより、やわらかく、かつ、高い強度および靭性を有するキャッピング材１が得られる。
【００５４】
以下、本実施形態をより具体的に開示した実施例を示す。なお、本発明はこれらの実施例のみに限定されるものではない。
【００５５】
（実施例１）
＜液化ガスタンク断熱材用キャッピング材の製造＞
まず、水９９００重量部を入れた槽に、無機繊維としてイビウールＭ１−１５（アルミナ：シリカ＝５０：５０、イビデン株式会社製）１００重量部を添加し、１分間攪拌した。次に、有機バインダーとしてＮｉｐｏｌ  ＬＸ８５２（アクリレート系ラテックス、日本ゼオン株式会社製）を９重量部、無機バインダーとしてスノーテックス３０（コロイダルシリカ、日産化学工業株式会社製）を８重量部、および、硫酸アルミニウム（日本軽金属株式会社製）を１重量部添加し、１分間攪拌することにより、凝集体を含むスラリーを調製した。
【００５６】
続いて、得られたスラリーを、底部に６５メッシュの金網が設けられた成形器に投入した。そして、成形部の底部から水分を吸引することにより、脱水成形を行い、水分を含む成形体を作製した。
【００５７】
さらに、プレス器を用いて、得られた成形体を２ｍｍの厚さに圧縮した。また、上記圧縮と同時に、１１０℃の熱板を成形体の両面に押し当てることで、成形体を乾燥させた。具体的には、熱板を、片面ずつ交互に、成形体に計６回押し当てた。すなわち、成形体の一方の面に、熱板を計３回押し当てた。これにより、実施例１の液化ガスタンク断熱材用キャッピング材を得た。
【００５８】
（比較例１）
アクリレート系ラテックスの添加量を１重量部に変更し、コロイダルシリカを添加しなかった点以外は、実施例１と同様の方法により比較例１の液化ガスタンク断熱材用キャッピング材を得た。
【００５９】
＜蛍光Ｘ線分析（ＸＲＦ）＞
実施例１および比較例１の液化ガスタンク断熱材用キャッピング材を、厚さ方向に均等に３分割して、一方の表面側、厚さ方向中央部および他方の表面側のサンプルを得た。そして、それぞれのサンプルから、０．５ｃｍ×０．５ｃｍのサンプル片を切り出した。次に、ＸＲＦ装置（ＺＳＸ１００ｅ、株式会社リガク製）を用いて、それぞれのサンプル片の炭素およびケイ素の含有率を分析した。分析条件は、Ｘ線源が縦型Ｒｈ管、分析面積がφ２０ｍｍ、出力が３０ｋＶ、１２０ｍＡであった。結果を表１に示す。なお、表１に示すケイ素の含有率は、無機繊維に含まれるケイ素を差し引いた値である。したがって、表１中の炭素およびケイ素の含有率は、それぞれ、アクリレート系ラテックスおよびコロイダルシリカの濃度分布を示しているといえる。
【００６０】
【表１】
0006419640.tif 000002
【００６１】
＜保護性能の評価＞
泡ガラス（ＦＯＡＭＧＬＡＳ（登録商標）、Ｐｉｔｔｓｂｕｒｇｈ  Ｃｏｒｎｉｎｇ社製）の上側および下側に実施例１および比較例１の液化ガスタンク断熱材用キャッピング材を配置し、上下方向から力をかけて圧縮した。そして、泡ガラスが破壊された際の強度（以下、破壊強度という）を測定することにより、キャッピング材の保護性能を評価した。結果を表２に示す。なお、表２中、破壊強度が１９４０ｋＰａ以上のキャッピング材を保護性能が「○」、それ以外のキャッピング材を保護性能が「×」と判定した。
【００６２】
【表２】
0006419640.tif 000003
【００６３】
表１に示すＸＲＦの結果から明らかなように、実施例１の液化ガスタンク断熱材用キャッピング材は、一方の表面側および他方の表面側の有機バインダーの含有量が、厚さ方向中央部の有機バインダーの含有量よりも大きく、かつ、厚さ方向中央部の無機バインダーの含有量が、一方の表面側および他方の表面側の無機バインダーの含有量よりも大きい。したがって、実施例１の液化ガスタンク断熱材用キャッピング材は、本発明の構成を全て満たす。
【００６４】
表２の結果から明らかなように、実施例１の液化ガスタンク断熱材用キャッピング材は、破壊強度が高いため、保護性能が良好であった。すなわち、実施例１の液化ガスタンク断熱材用キャッピング材は、泡ガラスの割裂および座屈の両方の発生を抑制していることが分かる。
【００６５】
一方、表１に示すＸＲＦの結果から明らかなように、比較例１の液化ガスタンク断熱材用キャッピング材は、無機バインダーを含有せず、かつ、有機バインダーの含有量が一方の表面側、厚さ方向中央部および他方の表面側のいずれにおいても同程度であった。
【００６６】
表２の結果から明らかなように、比較例１の液化ガスタンク断熱材用キャッピング材は、破壊強度が低いため、保護性能が充分ではなかった。すなわち、比較例１の液化ガスタンク断熱材用キャッピング材は、泡ガラスの割裂および座屈を充分に抑制できないことが分かる。
【符号の説明】
【００６７】
１  液化ガスタンク断熱材用キャッピング材
２  液化ガスタンク
３  泡ガラス
１１  表面側
１２  中央部
【図１】
0006419640.tif 000004
【図２】
0006419640.tif 000005